(57)【特許請求の範囲】
【請求項１】
（１Ｓ，２Ｒ，４Ｓ，５Ｒ）シクロヘキサンテトラカルボン酸を、酸無水物の存在下において１００℃未満の温度で脱水した後に１００℃以上に加熱する工程を経ることを特徴とする、（１Ｒ，２Ｓ，４Ｓ，５Ｒ）シクロヘキサンテトラカルボン酸二無水物の製造方法。
【請求項２】
上記（１Ｒ，２Ｓ，４Ｓ，５Ｒ）シクロヘキサンテトラカルボン酸二無水物が液晶配向剤に含有されるポリアミック酸またはポリイミドを合成するために用いられる、請求項１に記載の方法。
【発明の詳細な説明】
【技術分野】
【０００１】
本発明は、（１Ｒ，２Ｓ，４Ｓ，５Ｒ）シクロヘキサンテトラカルボン酸二無水物の製造方法に関する。さらに詳しくは、液晶配向剤に含有されるポリアミック酸またはポリイミドの原料として好適に用いられる（１Ｒ，２Ｓ，４Ｓ，５Ｒ）シクロヘキサンテトラカルボン酸二無水物を、簡易な工程によって製造する方法に関する。
【背景技術】
【０００２】
液晶表示素子に用いられる液晶配向膜の材料は、ポリイミド、ポリアミド、ポリアミック酸、ポリエステルなどの樹脂材料が知られている。なかでもポリアミック酸またはポリイミドからなる液晶配向膜は耐熱性、機械的強度、液晶との親和性などに優れており、多くの液晶表示素子に使用されている（特許文献１および２）。ポリアミック酸はテトラカルボン酸二無水物とジアミンとを反応させることにより合成することができ、上記ポリイミドはポリアミック酸を脱水閉環してイミド化することにより合成することができる。
液晶配向膜材料としてのポリアミック酸またはポリイミドは、脂環式構造を有するテトラカルボン酸二無水物を原料として使用して得られたものが、汎用の溶媒に対する溶解性、液晶配向剤溶液の保存安定性などの点から有利であり、広く適用されている。特に、（１Ｒ，２Ｓ，４Ｓ，５Ｒ）シクロヘキサンテトラカルボン酸二無水物を用いて得られたポリアミック酸またはポリイミドを含有する液晶配向剤は保存安定性に優れ、形成される液晶配向膜は熱ストレス耐性が高いことから、工業的な展開が期待されている（特許文献３）。
【０００３】
従来技術において、（１Ｒ，２Ｓ，４Ｓ，５Ｒ）シクロヘキサンテトラカルボン酸二無水物は、あまり効率的とはいえない方法によって製造されている。例えば特許文献４には、（１Ｓ，２Ｒ，４Ｓ，５Ｒ）−シクロヘキサンテトラカルボン酸を水酸化ナトリウムの存在下で一旦異性化して（１Ｓ，２Ｓ，４Ｒ，５Ｒ）−シクロヘキサンテトラカルボン酸を合成し、次いでこれを無水酢酸の存在下で脱水閉環することによって（１Ｒ，２Ｓ，４Ｓ，５Ｒ）−シクロヘキサンテトラカルボン酸二無水物を製造する方法が開示されている。この方法は目的生成物の収率があまり高くない欠点があるほか、この方法によって得られた生成物は、異性化触媒として使用する水酸化ナトリウムに由来するナトリウム原子を不純物として相当量含有しており、これをそのまま液晶配向剤の製造に用いると、最終の液晶表示素子の電気特性に悪影響を及ぼすことが懸念されている。
一方、非特許文献１には、（１Ｓ，２Ｒ，３Ｓ，４Ｒ）−シクロヘキサンテトラカルボン酸を無水酢酸の存在下で脱水閉環することによって（１Ｓ，２Ｒ，３Ｒ，４Ｓ）−シクロヘキサンテトラカルボン酸二無水物を製造する方法が開示されている。しかしながら、この１，２，３，４−体を用いて製造されたポリアミック酸またはポリイミドを液晶配向剤材料に適用すると、得られる液晶配向膜は液晶配向規制力が不足するものとなり、これを実用に供することはできない。
【先行技術文献】
【特許文献】
【０００４】
【特許文献１】特開平４−１５３６２２号公報
【特許文献２】特開平１１−２５８６０５号公報
【特許文献３】特開２０１１−１７０３２１号公報
【特許文献４】特開２００９−２８６７０６号公報
【非特許文献】
【０００５】
【非特許文献１】ｐｏｌｙｍｅｒ，４５，２００４，ｐｐ２５３９−２５４９
【非特許文献２】Ｊ．Ｏｒｇ．Ｃｈｅｍ．，１９６６，ＶＯＬ．３１，ＰＰ３４３８−３４３９
【非特許文献３】Ｂｕｌｌ．Ｃｈｅｍ．Ｓｏｃ．Ｊｐｎ．，４１（１），１９６８，ｐ２６５
【発明の概要】
【発明が解決しようとする課題】
【０００６】
本発明は上記の事情に鑑みてなされたものであり、その目的は、液晶配向剤に含有されるポリアミック酸またはポリイミドの原料として好適に用いられる（１Ｒ，２Ｓ，４Ｓ，５Ｒ）シクロヘキサンテトラカルボン酸二無水物を、簡易な工程によって製造する方法を提供することである。
【課題を解決するための手段】
【０００７】
本発明によれば、本発明の上記目的および利点は、
（１Ｓ，２Ｒ，４Ｓ，５Ｒ）シクロヘキサンテトラカルボン酸を、酸無水物の存在下において１００℃未満の温度で脱水した後に１００℃以上に加熱する工程を経ることを特徴とする、（１Ｒ，２Ｓ，４Ｓ，５Ｒ）シクロヘキサンテトラカルボン酸二無水物の製造方法によって達成される。
【発明の効果】
【０００８】
本発明の方法によると、液晶配向剤に含有されるポリアミック酸またはポリイミドの原料として好適に用いられる（１Ｒ，２Ｓ，４Ｓ，５Ｒ）シクロヘキサンテトラカルボン酸二無水物を、簡易な工程によって製造することができる。
本発明の方法によって製造された（１Ｒ，２Ｓ，４Ｓ，５Ｒ）シクロヘキサンテトラカルボン酸二無水物は不純物としてのナトリウム原子の含量が極めて低いから、これを用いて合成されたポリアミック酸またはポリイミドからなる液晶配向膜を具備する液晶表示素子は電気特性に優れ、焼き付き耐性に優れることとなる。
さらに、本発明の方法は極めて低廉なプロセスコストで実施することができるから、本発明の方法によって製造される（１Ｒ，２Ｓ，４Ｓ，５Ｒ）シクロヘキサンテトラカルボン酸二無水物は安価であり、従って本発明は液晶表示素子の製造コスト削減にも資する。
【発明を実施するための形態】
【０００９】
本発明の、（１Ｒ，２Ｓ，４Ｓ，５Ｒ）シクロヘキサンテトラカルボン酸二無水物の製造方法は、一旦（１Ｓ，２Ｒ，４Ｓ，５Ｒ）シクロヘキサンテトラカルボン酸二無水物を合成するための前段階の反応をまず行ってから酸無水物の存在下における加熱工程を行う２段階反応（方法２）である。
すなわち、上記方法２の本発明方法は、
（１Ｓ，２Ｒ，４Ｓ，５Ｒ）シクロヘキサンテトラカルボン酸を、酸無水物の存在下において１００℃未満の温度で脱水した後に１００℃以上に加熱する工程を経ることを特徴とする、（１Ｒ，２Ｓ，４Ｓ，５Ｒ）シクロヘキサンテトラカルボン酸二無水物の製造方法である。
【００１１】
上記方法２において原料として用いられる（１Ｓ，２Ｒ，４Ｓ，５Ｒ）シクロヘキサンテトラカルボン酸は、公知の方法によって合成することができる。例えば非特許文献２（Ｊ．Ｏｒｇ．Ｃｈｅｍ．，１９６６，ＶＯＬ．３１，ＰＰ３４３８−３４３９）に記載された如く、ピロメリット酸二無水物の有する酸無水物基の加水分解およびベンゼン環の接触水素化を行うことにより、得ることができる。
【００１２】
上記方法２は、好ましくは
（１Ｓ，２Ｒ，４Ｓ，５Ｒ）シクロヘキサンテトラカルボン酸を、酸無水物の存在下において１００℃未満の温度で脱水した後に１００℃以上に加熱する工程を経る方法である。
使用することのできる酸無水物としては、例えば無水酢酸、無水プロピオン酸、無水トリフルオロ酢酸などを挙げることができ、これらのうちから選択される１種以上を使用することが好ましい。この酸無水物は、取扱いの便宜から室温において液体状であり、且つ常圧における沸点が１００℃以上、好ましくは１２０℃以上である化合物が好ましく、従って特に好ましくは無水酢酸である。酸無水物の使用割合は、（１Ｓ，２Ｒ，４Ｓ，５Ｒ）シクロヘキサンテトラカルボン酸二無水物１００重量部に対して５０重量部以上とすることが好ましく、より好ましくは１００〜２，０００重量部であり、特に１００〜１，０００重量部であることが好ましい。
方法２においては、酸無水物とともに、脱水閉環触媒として例えばピリジン、コリジン、ルチジン、トリエチルアミンなどを併用してもよい。脱水閉環触媒の使用割合は、酸無水物１モルに対して１０モル以下とすることが好ましく、２モル以下とすることが好ましく、これを使用しないことが最も好ましい。
方法２は、必要に応じて適当な溶媒の存在下で行うことができるが、溶媒を使用しないことが好ましい。
方法２においては、上記のような成分を含有する反応系中で、１００℃未満の温度における脱水反応からなる第一工程と、１００℃以上に加熱する第二工程と、を行う。この第一工程において、原料の（１Ｓ，２Ｒ，４Ｓ，５Ｒ）シクロヘキサンテトラカルボン酸の有するカルボキシ基が脱水閉環されて（１Ｓ，２Ｒ，４Ｓ，５Ｒ）シクロヘキサンテトラカルボン酸二無水物となり、これに引き続いて行われる第二工程において、（１Ｓ，２Ｒ，４Ｓ，５Ｒ）シクロヘキサンテトラカルボン酸二無水物が（１Ｒ，２Ｓ，４Ｓ，５Ｒ）シクロヘキサンテトラカルボン酸二無水物に異性化するものと信じられる。
方法２における第一反応の反応温度は、１００℃未満であり、好ましくは５０〜９５℃であり、より好ましくは６０〜９０℃である。反応時間は、好ましくは１〜１２時間であり、より好ましくは３〜８時間である。
方法２において、第一反応に引き続いて行われる第二反応の反応温度は、１００℃以上であり、好ましくは１１０〜２００℃であり、より好ましくは１２０〜１６０℃である。反応時間は、好ましくは１〜１０時間であり、より好ましくは２〜６時間である。
【００１４】
以上のようにして得られた（１Ｒ，２Ｓ，４Ｓ，５Ｒ）シクロヘキサンテトラカルボン酸二無水物は、必要に応じて公知の方法によって単離・精製を行ったうえ、使用することが好ましい。
【００１５】
本発明の方法は、異性化触媒として強塩基、例えば水酸化ナトリウム、を用いる必要がない。従って、本発明の方法によって得られた（１Ｒ，２Ｓ，４Ｓ，５Ｒ）シクロヘキサンテトラカルボン酸二無水物は、ナトリウム原子の含有割合が極めて低いことが特徴である。本発明の方法によって得られた（１Ｒ，２Ｓ，４Ｓ，５Ｒ）シクロヘキサンテトラカルボン酸二無水物におけるナトリウム原子の含有割合は、好ましくは１００ｐｐｍ以下であり、より好ましくは１０ｐｐｍ以下であり、さらに好ましくは１ｐｐｍ以下であり、特に好ましくは０．５ｐｐｍ以下であり、就中０．３ｐｐｍ以下とすることができる。ここで、「ｐｐｍ」は重量基準の値である。
従来技術において知られている方法によって上記のような低いナトリウム含量を実現しようとすると、生成物を再結晶などの方法によって高度に精製する必要があり、コスト削減の障害になっていた。これに対して本発明の方法は、反応時の周囲環境をコントロールすることを要さず、反応終了後にコストのかさむ精製を行わずとも、低いナトリウム原子含量を上記のような低いレベルに維持することが可能である。従って、生成物の単離に伴う精製操作も、ごく簡易的なもので足りる。
【００１６】
本発明の方法によって得られた（１Ｒ，２Ｓ，４Ｓ，５Ｒ）シクロヘキサンテトラカルボン酸二無水物は、液晶配向膜材料としてのポリアミック酸またはポリイミドを合成するために、特に好適である。
以下に、本発明の方法によって得られた（１Ｒ，２Ｓ，４Ｓ，５Ｒ）シクロヘキサンテトラカルボン酸二無水物を、液晶配向膜材料に適用する場合の、好ましい態様について説明する。
【００１７】
上記ポリアミック酸は、本発明の方法によって得られた（１Ｒ，２Ｓ，４Ｓ，５Ｒ）シクロヘキサンテトラカルボン酸二無水物を含むテトラカルボン酸二無水物とジアミンとを反応させることにより得られる。上記ポリイミドは、上記のポリアミック酸を脱水閉環して得ることができる。
ポリアミック酸またはポリイミドを合成するために用いられるテトラカルボン酸二無水物としては、本発明の方法によって得られた（１Ｒ，２Ｓ，４Ｓ，５Ｒ）シクロヘキサンテトラカルボン酸二無水物のみを使用してもよく、これとともに他のテトラカルボン酸二無水物を併用してもよい。
ここで使用することのできる他のテトラカルボン酸二無水物としては、例えば脂肪族テトラカルボン酸二無水物、脂環式テトラカルボン酸二無水物、芳香族テトラカルボン酸二無水物などを挙げることができる。これらのうち、脂肪族テトラカルボン酸二無水物を使用することが好ましく、より好ましくは２，３，５−トリカルボキシシクロペンチル酢酸二無水物、１，２，３，４−シクロブタンテトラカルボン酸二無水物および１，３，３ａ，４，５，９ｂ−ヘキサヒドロ−８−メチル−５−（テトラヒドロ−２，５−ジオキソ−３−フラニル）−ナフト［１，２−ｃ］フラン−１，３−ジオンよりなる群から選択される少なくとも１種を使用することがより好ましい。
ポリアミック酸またはポリイミドを合成するために用いられるテトラカルボン酸二無水物は、本発明の方法によって得られた（１Ｒ，２Ｓ，４Ｓ，５Ｒ）シクロヘキサンテトラカルボン酸二無水物を、テトラカルボン酸二無水物の全部に対して、５０モル％以上含有するものであることが好ましく、７５モル％以上含有するものであることがより好ましい。
【００１８】
ポリアミック酸またはポリイミドを合成するために用いられるジアミンとしては、例えばｐ−フェニレンジアミン、４，４’−ジアミノジフェニルメタン、２，２’−ジメチル−４，４’−ジアミノビフェニル、４，４’−ジアミノ−２，２’−ビス（トリフルオロメチル）ビフェニル、２，２−ビス［４−（４−アミノフェノキシ）フェニル］プロパン、２，２−ビス［４−（４−アミノフェノキシ）フェニル］ヘキサフルオロプロパン、２，２−ビス（４−アミノフェニル）ヘキサフルオロプロパン、ドデカノキシ−２，４−ジアミノベンゼン、オクタデカノキシ−２，４−ジアミノベンゼン、ドデカノキシ−２，５−ジアミノベンゼン、オクタデカノキシ−２，５−ジアミノベンゼン、コレスタニルオキシ−３，５−ジアミノベンゼン、コレステニルオキシ−３，５−ジアミノベンゼン、コレスタニルオキシ−２，４−ジアミノベンゼン、コレステニルオキシ−２，４−ジアミノベンゼン、３，５−ジアミノ安息香酸コレスタニル、３，５−ジアミノ安息香酸コレステニル、１，１−ビス（４−（（アミノフェニル）メチル）フェニル）−４−ヘプチルシクロヘキサン、１，１−ビス（４−（（アミノフェノキシ）メチル）フェニル）−４−ヘプチルシクロヘキサンなどを挙げることができ、これらのうちから選択される１種以上を使用することが好ましい。
【００１９】
ポリアミック酸の合成反応に供されるテトラカルボン酸二無水物とジアミンとの使用割合は、ジアミン化合物に含まれるアミノ基１当量に対して、テトラカルボン酸二無水物の酸無水物基が０．２〜２当量となる割合が好ましく、さらに好ましくは０．３〜１．２当量となる割合である。
ポリアミック酸の合成反応は、好ましくは適当な溶媒中において、好ましくは−２０〜１５０℃、より好ましくは０〜１００℃の温度条件下において、好ましくは０．５〜２４時間、より好ましくは２〜１０時間行われる。ここで使用される溶媒としては、例えばＮ−メチル−２−ピロリドン、γ−ブチロラクトンなどを挙げることができ、これらのうちから選択される１種以上を使用することが好ましい。
ポリイミドは、上記の如くして得られたポリアミック酸の有するアミック酸構造を脱水閉環してイミド化することにより合成することができる。ポリアミック酸の脱水閉環は、ポリアミック酸を加熱する方法により、またはポリアミック酸を適当な溶媒に溶解し、この溶液中に脱水剤および脱水閉環触媒を添加し必要に応じて加熱する方法により行うことができるが、後者の方法によることが好ましい。脱水剤としては、例えば無水酢酸、無水プロピオン酸、無水トリフルオロ酢酸などの酸無水物を用いることができる。脱水剤の使用量は、ポリアミック酸構造単位の１モルに対して０．０１〜２０モルとすることが好ましい。脱水閉環触媒としては、例えばピリジン、コリジン、ルチジン、トリエチルアミンなどの３級アミンを用いることができ、これらのうちから選択される少なくとも１種を、脱水剤１モルに対して０．０１〜１０モルの範囲で使用することが好ましい。
脱水閉環反応に用いられる溶媒としては、ポリアミック酸の合成に用いられるものとして例示した溶媒を挙げることができる。脱水閉環反応の反応温度は好ましくは０〜１８０℃であり、より好ましくは１０〜１５０℃であり、反応時間は好ましくは０．５〜２０時間であり、より好ましくは１〜８時間である。
【００２０】
上記のようにして得られたポリアミック酸またはポリイミドは、これを適当な溶媒に溶解した溶液状の液晶配向剤として好ましく用いられる。液晶配向剤に用いられる溶媒としては、ポリアミック酸の合成に用いられる溶媒として上記に例示したもののほか、プロピレングリコールモノメチルエーテールアセテート、アセトン、メチルエチルケトン、メチルイソブチルケトン、メチルセロソルブ、プロピレングリコールモノメチルエーテル、エチルセロソルブ、２，３−ペンタンジオン、１，２−ジメトキシエタン、１，１−ジエトキシエタン、１，２−ジエトキシエタンなどを使用することができ、これらのうちから選択される１種以上であることができる。
液晶配向剤の固形分濃度（液晶配向剤中の溶媒以外の成分の合計重量が液晶配向剤の全重量に占める割合）は、１〜１０重量％の範囲とすることが好ましい。
【００２１】
このようにして調製された液晶配向剤は、保存安定性に優れる。
上記の液晶配向剤は、公知の方法によって基板上に塗布して塗膜を形成し、必要に応じて該塗膜に公知のラビング処理を施すことによって、液晶配向膜とすることができる。この液晶配向膜を具備する液晶表示素子は電気特性に優れ、焼き付き耐性に優れる。
【実施例】
【００２２】
合成例１（本発明の方法による（１Ｒ，２Ｓ，４Ｓ，５Ｒ）−シクロヘキサンテトラカルボン酸二無水物の合成例）
先ず、非特許文献２（Ｊ．Ｏｒｇ．Ｃｈｅｍ．，１９６６，ＶＯＬ．３１，ＰＰ３４３８−３４３９）に記載された方法に従い、（１Ｓ，２Ｒ，４Ｓ，５Ｒ）−シクロヘキサンテトラカルボン酸を合成した。ピロメリット酸二無水物４６５ｇ、５重量％ロジウム／カーボン触媒１７５ｇおよび蒸留水２，９４０ｇを容積５Ｌの撹拌機付きＳＵＳ３１６製オートクレーブに入れ、反応温度６０℃、水素圧５ＭＰａで、酸無水物基の加水分解およびベンゼン環の水素化を行った。１．５時間後、反応液を抜き出し、触媒をろ別して除去した後、反応液をエバポレーターによって乾固し、（１Ｓ，２Ｒ，４Ｓ，５Ｒ）−シクロヘキサンテトラカルボン酸４４９ｇを得た。
次いで、還流管を備えた３L三口フラスコ中で上記の（１Ｓ，２Ｒ，４Ｓ，５Ｒ）−シクロヘキサンテトラカルボン酸２６０．２ｇ（０．１モル）および無水酢酸１，２００ｇを混合し、窒素雰囲気下、８０℃において５時間無水化反応を行って、（１Ｓ，２Ｒ，４Ｓ，５Ｒ）−シクロヘキサンテトラカルボン酸二無水物とした。この反応液を１４０℃まで昇温し、窒素雰囲気下、還流下において、４時間異性化反応を行った。反応後、反応液を３０℃まで冷却し、析出した固体をろ取することにより、（１Ｒ，２Ｓ，４Ｓ，５Ｒ）−シクロヘキサンテトラカルボン酸二無水物１８３．８ｇ（０．０８２モル）を得た。
（１Ｓ，２Ｒ，４Ｓ，５Ｒ）−シクロヘキサンテトラカルボン酸から（１Ｒ，２Ｓ，４Ｓ，５Ｒ）−シクロヘキサンテトラカルボン酸二無水物にかかるモル収率は８２％であった。
上記で得られた（１Ｒ，２Ｓ，４Ｓ，５Ｒ）−シクロヘキサンテトラカルボン酸二無水物について、プラズマ質量分析法（ＩＣＰ−ＭＳ）によって測定したナトリウム含量は０．２８０ｐｐｍ（重量基準）であった。
【００２３】
合成例２（ポリイミドの合成例）
テトラカルボン酸二無水物として上記合成例１で得られた（１Ｒ，２Ｓ，４Ｓ，５Ｒ）−シクロヘキサンテトラカルボン酸二無水物１１．２ｇ（０．０５モル）および２，３，５−トリカルボキシシクロペンチル酢酸二無水物１１．２ｇ（０．０５モル）ならびにジアミンとして３，５−ジアミノ安息香酸コレスタニル５．２ｇ（０．０１モル）、コレスタニルオキシ−２，４−ジアミノベンゼン４．９ｇ（０．０１モル）およびｐ−フェニレンジアミン８．７ｇ（０．０８モル）をＮ−メチル−２−ピロリドン１６５ｇに溶解し、６０℃で６時間反応を行い、ポリアミック酸溶液を得た。得られたポリアミック酸溶液を少量分取し、Ｎ−メチル−２−ピロリドンを加えて重合体濃度１０重量％の溶液として測定した溶液粘度は７０ｍＰａ・ｓであった。
次いで、得られたポリアミック酸溶液にＮ−メチル−２−ピロリドン３８３ｇを追加し、ピリジン７．９ｇおよび無水酢酸１０．２ｇを添加して１１０℃で４時間脱水閉環を行った。脱水閉環反応後、系内の溶媒を新たなＮ−メチル−２−ピロリドンで溶媒置換することにより、イミド化率約４８％のポリイミド（ＰＩ−１）を約１５重量％含有する溶液を得た。得られたポリイミド溶液を少量分取し、Ｎ−メチル−２−ピロリドンを加えてポリイミド濃度１０重量％の溶液として測定した溶液粘度は９９ｍＰａ・ｓであった。
上記で得られたポリイミド（固形分）について、ＩＣＰ−ＭＳによって測定したナトリウム含量は０．２９０ｐｐｍ（重量基準）であった。
この重合体溶液を２０℃において３日間静置したところ、ゲル化することはなく、保存安定性は良好であった。
【００２４】
合成例３（ポリアミック酸の合成例）
テトラカルボン酸二無水物として上記合成例１で得られた（１Ｒ，２Ｓ，４Ｓ，５Ｒ）−シクロヘキサンテトラカルボン酸二無水物１８．０ｇ（０．０８モル）およびピロメリット酸二無水物４．４ｇ（０．０２モル）ならびにジアミンとして４，４’−ジアミノジフェニルエーテル１６ｇ（０．０８モル）およびｐ−フェニレンジアミン１１ｇ（０．０２モル）をＮ−メチル−２−ピロリドン２３０ｇに溶解し、４０℃で３時間反応を行うことにより、ポリアミック酸（ＰＡＡ−１）を１５重量％含有する溶液を得た。この溶液を少量分取し、Ｎ−メチル−２−ピロリドンを加えてポリアミック酸濃度１０重量％の溶液として測定した溶液粘度は６０ｍＰａ・ｓであった。
この重合体溶液を２０℃において３日間静置したところ、ゲル化することはなく、保存安定性は良好であった。
【００２５】
比較合成例１（従来技術の方法による（１Ｒ，２Ｓ，４Ｓ，５Ｒ）−シクロヘキサンテトラカルボン酸二無水物の合成例）
特許文献４（特開２００９−２８６７０６号公報）に記載された方法に従い、（１Ｒ，２Ｓ，４Ｓ，５Ｒ）−シクロヘキサンテトラカルボン酸二無水物を合成した。
先ず、上記合成例１前段と同様にして、（１Ｓ，２Ｒ，４Ｓ，５Ｒ）−シクロヘキサンテトラカルボン酸４４９ｇを得た。
次いで、上記の（１Ｓ，２Ｒ，４Ｓ，５Ｒ）−シクロヘキサンテトラカルボン酸２６０．２ｇ（１．０モル）、水酸化ナトリウム１６４ｇ（４．１モル）および蒸留水７４０ｇを容積１，０００ｍＬの撹拌機付きＳＵＳ３１６製オートクレーブに入れ、窒素雰囲気下、２３０℃において５時間、異性化反応を行った。異性化反応後の反応液を３０℃まで冷却した後、当該反応液を容積５００ｍＬの三つ口フラスコに移して、撹拌しながら３５重量％塩酸４３２ｇ（４．１５モル）をゆっくりと滴下したところ、白色の析出物が生じた。さらにそのまま１時間撹拌を続けた。
吸引ろ過法により攪拌後の反応液から回収した白色の析出物を、８０℃において５時間、減圧乾燥して、（１Ｓ，２Ｓ，４Ｒ，５Ｒ）−シクロヘキサンテトラカルボン酸２２１．２ｇを得た。
次に、ジムロートを装着した容積２００ｍＬのフラスコに上記で得られた（１Ｓ，２Ｓ，４Ｒ，５Ｒ）−シクロヘキサンテトラカルボン酸２００ｇおよび無水酢酸８００ｇを入れ、窒素で置換した後攪拌しながら昇温し、３時間還流を行った。その後、反応液を冷却して析出した結晶をろ取してトルエンでリンスした後に減圧にて溶媒を除去することにより、（１Ｒ，２Ｓ，４Ｓ，５Ｒ）−シクロヘキサンテトラカルボン酸二無水物１２１ｇを得た。
（１Ｓ，２Ｒ，４Ｓ，５Ｒ）−シクロヘキサンテトラカルボン酸から（１Ｒ，２Ｓ，４Ｓ，５Ｒ）−シクロヘキサンテトラカルボン酸二無水物にかかるモル収率は５９．７％であった。
上記で得られた（１Ｒ，２Ｓ，４Ｓ，５Ｒ）−シクロヘキサンテトラカルボン酸二無水物について、ＩＣＰ−ＭＳによって測定したナトリウム含量は１，８７６ｐｐｍ（重量基準）であった。
【００２６】
比較合成例２（ポリイミドの合成例）
テトラカルボン酸二無水物として上記比較合成例２で得られた（１Ｒ，２Ｓ，４Ｓ，５Ｒ）−シクロヘキサンテトラカルボン酸二無水物１１２ｇ（０．５０モル）および２，３，５−トリカルボキシシクロペンチル酢酸二無水物１１２ｇ（０．５０モル）ならびにジアミンとして３，５−ジアミノ安息香酸コレスタニル５２ｇ（０．１０モル）、コレスタニルオキシ−２，４−ジアミノベンゼン４９ｇ（０．１０モル）およびｐ−フェニレンジアミン８７ｇ（０．８０モル）をＮ−メチル−２−ピロリドン１，６５２ｇに溶解し、６０℃で６時間反応を行い、ポリアミック酸溶液を得た。得られたポリアミック酸溶液を少量分取し、Ｎ−メチル−２−ピロリドンを加えて重合体濃度１０重量％の溶液として測定した溶液粘度は７８ｍＰａ・ｓであった。
次いで、得られたポリアミック酸溶液にＮ−メチル−２−ピロリドン３，８３５ｇを追加し、ピリジン７９ｇおよび無水酢酸１０２ｇを添加して１１０℃で４時間脱水閉環を行った。脱水閉環反応後、系内の溶媒を新たなＮ−メチル−２−ピロリドンで溶媒置換することにより、イミド化率約４８％のポリイミド（ＰＩ−２）を約１５重量％含有する溶液を得た。得られたポリイミド溶液を少量分取し、Ｎ−メチル−２−ピロリドンを加えてポリイミド濃度１０重量％の溶液として測定した溶液粘度は１０１ｍＰａ・ｓであった。
上記で得られたポリイミド（固形分）について、ＩＣＰ−ＭＳによって測定したナトリウム含量は１，６７５ｐｐｍ（重量基準）であった。
【００２７】
比較合成例３（（１Ｓ，２Ｒ，３Ｓ，４Ｒ）−シクロヘキサンテトラカルボン酸二無水物の合成例）
先ず、非特許文献３（Ｂｕｌｌ．Ｃｈｅｍ．Ｓｏｃ．Ｊｐｎ．，４１（１），１９６８，ｐ２６５）の記載に従って、（１Ｓ，２Ｒ，３Ｓ，４Ｒ）−シクロヘキサンテトラカルボン酸を合成した。始めに、５０℃において、１，３−シクロヘキサンジエンとマレイン酸無水物とのディールスアルダー反応を行って、ビシクロ［２，２，２］−５−オクテン−２，３−酸無水物を得た。次に、五酸化二バナジウム存在下、上記で得られたビシクロ［２，２，２］−５−オクテン−２，３−酸無水物を硝酸と５５℃において１２時間反応させることにより、（１Ｓ，２Ｒ，３Ｓ，４Ｒ）−シクロヘキサンテトラカルボン酸を得た。
次いで、非特許文献１（ｐｏｌｙｍｅｒ，４５，２００４，ｐｐ２５３９−２５４９）の記載に従って、上記で得られた（１Ｓ，２Ｒ，３Ｓ，４Ｒ）−シクロヘキサンテトラカルボン酸を無水酢酸中で４時間還流することにより、（１Ｓ，２Ｒ，３Ｒ，４Ｓ）−シクロヘキサンテトラカルボン酸二無水物を得た。
【００２８】
比較合成例４（ポリアミック酸の合成）
テトラカルボン酸二無水物として上記比較合成例３で得られた（１Ｒ，２Ｓ，４Ｓ，５Ｒ）−シクロヘキサンテトラカルボン酸二無水物１１２ｇ（０．８０モル）およびピロメリット酸二無水物４４ｇ（０．２０モル）ならびにジアミンとして４，４’−ジアミノジフェニルエーテル１６０ｇ（０．８０モル）およびｐ−フェニレンジアミン１１０ｇ（０．２０モル）をＮ−メチル−２−ピロリドン２，３００ｇに溶解し、４０℃で３時間反応を行うことにより、ポリアミック酸（ＰＡＡ−２）を１５重量％含有する溶液を得た。この溶液を少量分取し、Ｎ−メチル−２−ピロリドンを加えてポリアミック酸濃度１０重量％の溶液として測定した溶液粘度は５８ｍＰａ・ｓであった。
この重合体溶液を２０℃において３日間静置したところ、ゲル化することはなく、保存安定性は良好であった。
【００２９】
参考例１
＜液晶配向剤の調製および評価＞
［印刷性評価用液晶配向剤の調製］
重合体として、上記合成例２で得られたポリイミド（ＰＩ−１）を含有する溶液に、Ｎ−メチル−２−ピロリドンおよびブチルセロソルブを加え、さらにエポキシ化合物としてＮ，Ｎ，Ｎ’，Ｎ’−テトラグリシジル−ｍ−キシレンジアミンを、使用した重合体の１００重量部に対して５重量部加えて十分に攪拌し、溶媒組成がＮ−メチル−２−ピロリドン：ブチルセロソルブ＝５０：５０（重量比）、固形分濃度６．０重量％の溶液とした。この溶液を孔径１μｍのフィルターを用いて濾過することにより、印刷性評価用液晶配向剤を調製した。
この液晶配向剤につき、２５℃で測定した溶液粘度は２０ｍＰａ・ｓであった。
［印刷性の評価］
液晶配向膜印刷機（日本写真印刷（株）製、型式「オングストローマーＳ４０L−５３２」）を用い、アニロックスロールへの液晶配向剤滴下量が往復２０滴（約０．２ｇ）である条件で、ＩＴＯ膜からなる透明電極付きガラス基板の透明電極面に上記で調製した印刷性評価用液晶配向剤を塗布した。上記の液晶配向剤の滴下量は、同型の印刷機について通常採用される滴下量（往復３０滴（約０．３ｇ））と比較して液量が少なく、より厳しい印刷条件である。
塗布後の基板につき、８０℃で１分間加熱（プレベーク）して溶媒を除去した後、１８０℃で１０分間加熱（ポストベーク）することにより、膜厚約８０ｎｍの塗膜を形成した。この塗膜を目視で観察してハジキおよび塗布ムラの有無を調べたところ、塗膜の全領域について印刷ムラおよびピンホールとも観察されず、上記液晶配向剤の印刷性は「良好」であった。
【００３０】
＜垂直配向型液晶配向剤の調製および評価＞
［液晶配向剤の調製］
上記「印刷性評価用液晶配向剤の調製」において、溶液の固形分濃度を３．５重量％とした以外は「印刷性評価用液晶配向剤の調製」と同様にして、液晶表示素子製造用液晶配向剤を調製した。
［垂直配向型液晶表示素子の製造］
厚さ１ｍｍのガラス基板の片面に設けられたＩＴＯ膜からなる透明導電膜上に、上記で調製した液晶配向剤をスピンナーにより塗布し、ホットプレート上８０℃で１分間のプレベークを行い、次いでホットプレート上２１０℃で３０分間ポストベークすることにより、膜厚８０ｎｍの塗膜（液晶配向膜）を形成した。この操作を繰り返し、液晶配向膜を有する基板を２枚（一対）得た。
次に、上記一対の基板のうちの１枚の液晶配向膜を有する面の外縁に、直径３．５μｍの酸化アルミニウム球入りエポキシ樹脂接着剤を塗布し、一対の基板を各液晶配向膜が相対するように対向させて圧着した後、接着剤を硬化した。次いで、液晶注入口より基板間に、ネガ型液晶（メルク社製、ＭＬＣ−６６０８）を充填した後、アクリル系光硬化接着剤で液晶注入口を封止し、液晶セルを製造した。
【００３１】
［液晶配向性の評価］
（１）液晶配向性の評価
上記で製造した垂直配向型液晶表示素子につき、クロスニコル下で電圧をオン・オフしたときの異常ドメインの有無を、顕微鏡により観察し、異常ドメインが観察されなかった場合を液晶配向性「良好」、異常ドメインが観察された場合を液晶配向性「不良」として評価したところ、この垂直配向型液晶表示素子の液晶配向性は「良好」であった。
（２）残像特性の評価
上記と同様にして製造した液晶表示素子につき、１００℃の環境温度において直流１７Ｖの電圧を２０時間印加し、直流電圧を切った直後の液晶セル内に残留した電圧（残留ＤＣ電圧）を、フリッカー消去法により求めた。この液晶表示素子の残留ＤＣ電圧の値は８００ｍＶであった。
この残留ＤＣ電圧の値が５００ｍＶ以下であるとき、残像特性が良好であることが経験的に明らかになっている。
【００３２】
比較参考例１
上記参考例１において、ポリイミド（ＰＩ−１）を含有する溶液の代わりに上記比較合成例２で得たポリイミド（ＰＩ−２）を含有する溶液を用いたほかは参考例１と同様にして印刷性評価用液晶配向剤を調製して印刷性を評価し、さらに液晶表示素子製造用液晶配向剤を調製し、これを用いて垂直配向型液晶表示素子を製造して評価した。
その結果、印刷性および垂直配向型液晶表示素子の液晶配向性は共に良好であり、一方、残留ＤＣ電圧は５，０００ｍＶであった。この大きな残留ＤＣ電圧の値は、比較合成例１の異性化工程において使用した水酸化ナトリウムに由来するナトリウム原子に起因するものと推測される。
上記参考例１および比較参考例１の結果から、本発明の方法により製造された（１Ｒ，２Ｓ，４Ｓ，５Ｒ）−シクロヘキサンテトラカルボン酸二無水物を用いて製造された液晶表示素子は、従来技術の液晶表示素子に比べて残留ＤＣ電圧値が小さく、従って残像特性が良好であり、高い表示品位を有することが確認された。
【００３３】
参考例２
＜横電界型液晶配向剤の調製および評価＞
［液晶配向剤の調製］
重合体として上記合成例３で得られたポリアミック酸（ＰＡＡ−１）を含有する溶液に、Ｎ−メチル−２−ピロリドンおよびγ−ブチロラクトンを加え、さらにエポキシ化合物としてＮ，Ｎ，Ｎ’，Ｎ’−テトラグリシジル−４，４’−ジアミノジフェニルメタン（分子量約４００）を、上記溶液に含有される重合体の１００重量部に対して５重量加え、Ｎ−メチル−２−ピロリドン：γ−ブチロラクトンの重量比が８０：２０、固形分濃度が４重量％の溶液とした。この溶液を孔径１μｍのフィルターを用いて濾過することにより、液晶表示素子製造用液晶配向剤を調製した。
【００３４】
［横電界方式の液晶表示素子の製造］
片面にそれぞれが櫛歯状である一対のクロム電極を有する厚さ１ｍｍのガラス基板上に、上記で調製した液晶配向剤をスピンナーにより塗布し、８０℃のホットプレート上で１分間加熱（プレベーク）した後、２３０℃のホットプレート上で１０分間加熱（ポストベーク）して、膜厚約８００Åの塗膜を形成した。次いで、形成された塗膜面に対し、ナイロン製の布を巻き付けたロールを有するラビングマシーンを用いて、ロールの回転数１，０００ｒｐｍ、ステージの移動速度２５ｍｍ／秒、毛足押し込み長さ０．４ｍｍにてラビング処理を行い、塗膜に液晶配向能を付与した。さらにこの基板を超純水中で１分間超音波洗浄した後、１００℃のクリーンオーブン中で１０分間乾燥することにより、クロム電極を有する面上に液晶配向膜を有する基板を製造した。
これとは別に、電極を有さない厚さ１ｍｍのガラス基板の片面に、上記と同様にして液晶配向膜形成用組成物の塗膜を形成し、ラビング処理を行い、洗浄、乾燥して、片面上に液晶配向膜を有する基板を製造した。
続いて上記のうちの１枚の基板の液晶配向膜を有する面の外縁に、直径５．５μｍの酸化アルミニウム球入りエポキシ樹脂接着剤を塗布した後、各液晶配向膜におけるラビング方向が逆平行となるように２枚の基板を間隙を介して対向配置し、外縁部同士を当接して圧着して接着剤を硬化した。次いで、液晶注入口より一対の基板間に、ネマティック型液晶（メルク社、ＭＬＣ−２０４２）を充填した後、アクリル系光硬化接着剤で液晶注入口を封止し、さらに基板の外側の両面に偏光板を貼り合わせることにより、横電界方式の液晶表示素子を得た。
【００３５】
［横電界方式液晶表示素子の評価］
（１）リタデーションの測定
上記で製造した液晶表示素子につき、（株）モリテックス製の配向膜検査システム「ＬａｙＳｃａｎ」を使用してリタデーション（ｎｍ）を測定し、得られた値が０．０２５ｎｍ以上であった場合リタデーション「良好」、０．０２５ｎｍ未満であった場合リタデーション「不良」として評価した。その結果、この液晶表示素子のリタデーションの値は０．０３６ｎｍであり、「良好」と評価された。
（２）最小相対透過率の測定
光源と光量検出器との間に偏光子および検光子を配置した装置を使用して、下記数式（１）で表される最小相対透過率（％）を測定した。
最小相対透過率（％）＝（β−Ｂ０）／（Ｂ１００−Ｂ０）×１００      （１）
（数式（１）中、Ｂ０はクロスニコル下におけるブランクの光の透過量であり；
Ｂ１００はパラニコル下におけるブランクの光の透過量であり；そして
βは偏光子と検光子との間に液晶表示素子を挟んだ場合のクロスニコル下における光透過量の最小値である。）
暗状態の黒レベルは液晶表示素子の最小相対透過率で表され、横電界方式の場合は暗状態における黒レベル（最小相対透過率）が小さいほどコントラストが優れる。最小相対透過率が０．５％未満であった場合最少相対透過率「良好」、０．５％以上であった場合最少相対透過率「不良」として評価した。その結果、この液晶表示素子の最小相対透過率は０．２％であり、「良好」と評価された。
【００３６】
比較参考例２
上記参考例２において、ポリアミック酸（ＰＡＡ−１）を含有する溶液の代わりに上記比較合成例４で得たポリアミック酸（ＰＡＡ−２）を含有する溶液を用いたほかは参考例２と同様にして液晶表示素子製造用液晶配向剤を調製し、これを用いて横電界型液晶表示素子を製造して評価した。
その結果、この液晶表示素子のリタデーションの値は０．０１９ｎｍであり、最小相対透過率は０．５５％であった。
上記参考例２および比較参考例２の結果から、本発明の方法により製造された（１Ｒ，２Ｓ，４Ｓ，５Ｒ）−シクロヘキサンテトラカルボン酸二無水物を用いて製造された横電界方式液晶表示素子は、従来技術の横電界方式液晶表示素子に比べてリタデーション値が大きく、最少相対透過率が小さいことから、液晶の応答速度が速く、明暗のコントラストが向上されたものであることが確認された。